(57)【要約】【課題】レインウエアの生地のように表面に撥水剤を付着させる必要がある繊維製品であっても抗菌剤を撥水剤と一緒に生地に付着させることができるようにする。【解決手段】粉末状銀系無機抗菌剤が添加されてなる撥水剤を用いて撥水処理されるので、レインウエアのように撥水剤を表面に付着させる必要があるものであっても抗菌剤を撥水剤と一緒に生地に付着させることができる。【選択図】なし【特許請求の範囲】
【請求項１】
粉末状銀系無機抗菌剤が添加されてなる撥水剤を用いて撥水処理されてなることを特徴とする繊維製品。
【請求項２】
粉末状銀系無機抗菌剤は撥水剤に対して０．０５質量％〜１０質量％添加されていることを特徴とする請求項１記載の繊維製品。
【請求項３】
粉末状銀系無機抗菌剤の平均粒子径は１０μｍ以下であることを特徴とする請求項１または２記載の繊維製品。
【請求項４】
粉末状銀系無機抗菌剤が添加されてなる撥水剤を用いて撥水処理することを特徴とする繊維製品の加工方法。
【発明の詳細な説明】
【技術分野】
【０００１】
本発明は、粉末状銀系無機抗菌剤が添加された撥水剤を用いて抗菌処理されるレインウエアなどの雨具やサウナスーツなどの繊維製品およびその加工方法に関する。
【背景技術】
【０００２】
従来、繊維製品に抗菌加工を施す際、たとえば特許文献１や特許文献２に開示されているような抗菌剤が用いられている。特許文献１に記載される抗菌剤は、水溶性珪酸溶液中に硝酸銀、電解銀などを含有させた銀系液体無機抗菌剤であり、また特許文献２に記載される抗菌剤は、水系溶媒に少なくとも銀のカルボン酸塩およびフィチン酸を溶解させてなる抗菌剤である。そして、これらの抗菌剤を用いて繊維製品に付着させる方法としてディッピングやスプレーによる方法が採用されている。
【先行技術文献】
【特許文献】
【０００３】
【特許文献１】特開２００９−２２１１１９号公報
【特許文献２】特開２００４−２２２７号公報
【発明の概要】
【発明が解決しようとする課題】
【０００４】
特許文献１に記載の抗菌剤は、硝酸銀、電解銀などを水溶性珪酸溶液中に含有させたものであり、特許文献２に記載の抗菌剤は少なくとも銀のカルボン酸塩およびフィチン酸を水系溶媒に溶解させたものであるが、このような抗菌剤を含む水溶液を、たとえばレインウエアの生地のように撥水剤がコーティングされた生地にディッピングあるいはスプレーしても、水溶液が撥水剤にはじかれて抗菌剤が生地に付着しにくいという問題があった。
【０００５】
本発明の目的は、このような課題を解決するもので、レインウエアの生地のように表面に撥水剤を付着させる必要がある繊維製品であっても抗菌剤を撥水剤と一緒に生地に付着させることができるようにすることを目的とする。
【課題を解決するための手段】
【０００６】
請求項１に記載の発明は、粉末状銀系無機抗菌剤が添加されてなる撥水剤を用いて撥水処理されてなるものである。
請求項２に記載の発明は、粉末状銀系無機抗菌剤が撥水剤に対して０．０５質量％〜１０質量％添加されているものである。
【０００７】
請求項３に記載の発明は、粉末状銀系無機抗菌剤の平均粒子径が１０μｍ以下である。
請求項４に記載の発明は、粉末状銀系無機抗菌剤が添加された撥水剤を用いて撥水処理されるものである。
【発明の効果】
【０００８】
請求項１の発明によれば、粉末状銀系無機抗菌剤が添加されている撥水剤を用いて撥水処理されるので、レインウエアの生地のように表面に撥水加工を行う際に同時に抗菌加工を行うことができ、抗菌剤を生地に万遍なく付着させることができる。
【発明を実施するための形態】
【０００９】
以下、本発明の一実施の形態について説明する。レインウエアなどの繊維製品の生地として、たとえば幅が１５２ｃｍ、長さが８００ｍ〜１０００ｍのポリエステル製のものが用いられる。生地は、洗浄、染色された後、乾燥工程を経てロール状に巻き取られる。この生地は、撥水剤であるアクリル系の樹脂液にディッピングされて撥水加工され、その後乾燥される。
【００１０】
前記樹脂液には、粉末状銀系無機抗菌剤が０．０５質量％〜１０質量％添加されている。この粉末状銀系無機抗菌剤は、珪酸、ホウ酸、ナトリウム、銀を混合させて高温（７００℃〜１３００℃）で溶融させて、その後冷却し、粉砕させたものである。粉末状銀系無機抗菌剤の平均粒子径は１０μｍ以下とされる。平均粒子径を１０μｍ以下とすることによって、撥水剤である樹脂液に対する粉末状銀系無機抗菌剤の分散性を向上させることができる。平均粒子径が１０μｍよりも大きい場合には、粉末状銀系無機抗菌剤が沈殿し易くなるとともに、加工後の繊維製品の肌触りが悪くなる。
【００１１】
抗菌効果を評価するものとして、社団法人繊維評価技術協議会が定める抗菌防臭加工繊維製品認証基準がある。抗菌防臭加工繊維製品認証基準の第１４条に規定される評価基準を以下に示す。
Ｓ（静菌活性値）＝（Ｍｂ−Ｍａ）−（Ｍｃ−Ｍｏ）
Ｍｂ：標準布の１８時間培養後の３検体の生菌数又はＡＴＰ量の常用対数値の平均値である。
Ｍａ：標準布の試験菌接種直後の３検体の生菌数又はＡＴＰ量の常用対数値の平均値である。
Ｍｃ：抗菌加工布の１８時間培養後の３検体の生菌数又はＡＴＰ量の常用対数値の平均値である。
Ｍｏ：抗菌加工布の試験菌接種直後の３検体の生菌数又はＡＴＰ量の常用対数値の平均値である。
（注）試験成立条件：Ｍｂ−Ｍａ ≧１．０(生菌数)又は０．５(ＡＴＰ量)
からＳ（静菌活性値）を算出する。
Ｓ（静菌活性値）≧２．２であれば認証基準を満たしている。
【００１２】
【表１】
2013224497.tif 000002
【００１３】
表１は、樹脂液に粉末状銀系無機抗菌剤が０．０２質量％〜１５質量％添加されたときの静菌活性値Ｓを示すものである。粉末状銀系無機抗菌剤の添加率が０．０５質量％以上の場合には、静菌活性値Ｓが２．２以上となり認証基準が満たされるが、粉末状銀系無機抗菌剤の添加率が１０質量％よりも高くなると、撥水剤である樹脂液が変色するので好ましくない。撥水剤に対する粉末状銀系無機抗菌剤の添加率は０．０５質量％〜１０質量％が好ましい。
【００１４】
本実施の形態では樹脂液としてアクリル系のものを用いたが、これに限定されるものではなくウレタン系のものを用いることもできる。また、樹脂液は繊維製品の生地にディッピングされているが、これに限定されるものではない。樹脂液はローラーで塗られても良く、あるいはスプレーで吹き付けられても良い。
【００１５】
このように、粉末状銀系無機抗菌剤が添加されてなる撥水剤を用いて撥水処理されるので、レインウエアのように表面に撥水剤が付着されるようなものであっても抗菌剤を撥水剤とともに生地に付着させることができる。
【００１６】
さらに、粉末状銀系無機抗菌剤が撥水剤に対して０．０５質量％〜１０質量％添加されるので、撥水剤である樹脂液が変色することなく社団法人繊維評価技術協議会が定める抗菌防臭加工繊維製品認証基準の第１４条に規定される評価基準を満たすことができる。
【００１７】
さらに、粉末状銀系無機抗菌剤の平均粒子径を１０μｍ以下とすることによって、樹脂液に対する粉末状銀系無機抗菌剤の分散性を向上させることができる。また、粉末状銀系無機抗菌剤が沈殿しあるいは加工後の繊維製品の肌触りが悪くなることを防止することができる。
【００１８】
なお、上記実施の形態において使用された粉末状銀系無機抗菌剤は、珪酸、ホウ酸、ナトリウム、銀を混合させて高温（７００℃〜１３００℃）で溶融させて、その後冷却し、粉砕させたものであるが、これに限定されるものではない。